ИНСТРУМЕНТ С ПОКРЫТИЕМ

1. Инструмент или предмет, в частности инструмент для обработки металлов резанием, причем инструмент выполнен из корпусной детали из по существу не содержащего углерода, термически упрочненного сплава железо-кобальт-молибден/вольфрам-азот и имеет покрытие, нанесенное способом PVD или CVD, имеющее по существу однофазную кристаллическую, кубическую гранецентрированную структуру.
2. Инструмент или предмет по п.1, у которого корпусная часть состоит из сплава, содержащего, мас.%:
кобальт (Co)
15,0-30,0
молибден (Mo)
до 20,0
вольфрам (W)
до 25,0
молибден + 0,5 вольфрам (Mo + W/2)
10,0-22,0
азот (N)
0,005-0,12,
причем остаток составляют железо и обусловленные получением примеси.
3. Инструмент или предмет по п.1, в котором корпусная часть получена с применением метода порошковой металлургии (ПM) для получения блока из сплава, содержащего, мас.%:
кобальт (Co)
20,0-30,0
молибден (Mo)
11,0-19,0
азот (N)
0,005-0,12
кремний (Si)
0,1-0,8
марганец (Mn)
0,1-0,6
хром (Cr)
0,02-0,2
ванадий (V)
0,02-0,2
вольфрам (W)
0,01-0,9
никель (Ni)
0,01-0,5
титан (Ti)
0,001-0,2
ниобий/тантал (Nb/Ta)
0,001-0,1
алюминий (Al)
макс. 0,043
углерод (C)
макс. 0,09
фосфор (P)
макс. 0,01
сера (S)
макс. 0,02
кислород (O)
макс. 0,032,
причем остаток составляют железо и обусловленные получением примеси
при этом отношение концентраций кобальта и молибдена составляет от 1,3 до 1,9,
,
и поверхность инструмента или предмета имеет покрытие толщиной по меньшей мере 0,8 мкм.
4. Инструмент или предмет по п.3, отличающийся тем, что один или несколько компонентов сплава или примесные элементы имеют концентрацию, мас.%:
Co
24,0-27,0
Mo
13,5-17,5
N
0,008-0,01
Si
0,2-0,6
Mn
0,1-0,3
Cr
0,03-0,07
V
0,025-0,06
W
0,03-0,08
Ni
0,09-0,2
Ti
0,003-0,009
Nb/Ta
0,003-0,009
Al
0,001-0,009
C
0,01-0,07
P
макс. 0,008
S
макс. 0,015
5. Инструмент или предмет по п.4, отличающийся тем, что отношение концентраций Co и Mo в сплаве составляет от 1,5 до 1,8
.
6. Инструмент или предмет по п.1, отличающийся тем, что твердость корпусной части превышает значение 66 по шкале HRC, в частности выше 67 HRC.
7. Инструмент или предмет по п.1, отличающийся тем, что корпусная часть инструмента или предмета получена из вышеуказанного сплава, горячим формованием блока горячего изостатического прессования (HIP) со степенью деформации по меньшей мере 2,5.
8. Инструмент или предмет по п.1, отличающийся тем, что корпусная часть имеет повышенное содержание азота у поверхности.
9. Инструмент или предмет по п.1, отличающийся тем, что покрытие корпусной части более чем на 70 об.%, предпочтительно более чем на 85 об.% состоит из по меньшей мере одного слоя, имеющего однофазную кристаллическую кубическую гранецентрированную структуру, предпочтительно из нескольких таких отдельных слоев.
10. Инструмент или предмет по п.9, отличающийся тем, что по меньшей мере один слой покрытия имеет состав ()N, причем соответствующие стехиометрические коэффициенты атомной структуры находятся в интервале
X от 0,25 до 0,50, предпочтительно от 0,28 до 0,35 и
Y от 0,50 до 0,75, предпочтительно от 0,65 до 0,72,
и ΣMe включает по меньшей мере один элемент групп 4, 5, а также группы 6 Периодической системы.
11. Инструмент или предмет по п.10, отличающийся тем, что по меньшей мере слой покрытия, ближайший к подложке, образован на основе
X
Y
(CrAl)N с соответствующими стехиометрическими коэффициентами в атомной структуре
X до 0,3 и
Y до 0,7, или
X
Y
(TiAl)N с соответствующими стехиометрическими коэффициентами в атомной структуре
X до 0,33 и
Y до 0,67.
12. Инструмент или предмет по п.9, отличающийся тем, что по меньшей мере часть покрытия образована как покрытие оксидом металла с составом в основном
2
3
(Cr+Al)O, и имеет альфа- или каппа-структуру.